(57)【要約】  初期着色性が抑制され、透明感に優れた成形品が得られる透明化剤組成物を提供する。  下記一般式（１）で表される透明化剤１００質量部に対して、着色剤を１．０〜１０質量部配合したことを特徴とする透明化剤組成物。2013168717.tif 000013（式中、Ｒ１〜Ｒ４は各々独立して、水素原子又は炭素原子数１〜９のアルキル基を表し、Ｒ５は水素原子又はメチル基を表し、ｎは１又は２を表し、ｎが１の場合、Ｍはアルカリ金属を表し、ｎが２の場合、ＭはＡｌ（ＯＨ）を表す）
2013168717.tif 000002
【特許請求の範囲】
【請求項１】
下記一般式（１）で表される透明化剤１００質量部に対して、着色剤を１．０〜１０質量部配合したことを特徴とする透明化剤組成物。
2013168717.tif 000010
（式中、Ｒ１〜Ｒ４は各々独立して、水素原子又は炭素原子数１〜９のアルキル基を表し、Ｒ５は水素原子又はメチル基を表し、ｎは１又は２を表し、ｎが１の場合、Ｍはアルカリ金属を表し、ｎが２の場合、ＭはＡｌ（ＯＨ）を表す）
【請求項２】
着色剤が青色顔料である請求項１記載の透明化剤組成物。
【請求項３】
さらに脂肪酸金属塩又は充填材を配合してなる請求項１又は２記載の透明化剤組成物。
【請求項４】
ポリオレフィン樹脂１００質量部に対して、請求項１〜３の何れか一項記載の透明化剤組成物を０．０４〜１０質量部配合したことを特徴とする樹脂組成物。
【請求項５】
ポリオレフィン樹脂１００質量部に対して、下記一般式（１）で表される透明化剤を０．０４〜１０質量部含有し、さらに着色剤を、該透明化剤１００質量部に対して１．０〜１０質量部含有することを特徴とする樹脂組成物。
2013168717.tif 000011
（式中、Ｒ１〜Ｒ４は各々独立して、水素原子又は炭素原子数１〜９のアルキル基を表し、Ｒ５は水素原子又はメチル基を表し、ｎは１又は２を表し、ｎが１の場合、Ｍはアルカリ金属を表し、ｎが２の場合、ＭはＡｌ（ＯＨ）を表す）
【請求項６】
請求項５記載の樹脂組成物を成形してなることを特徴とする成形品。
【請求項７】
厚みが０．５ｍｍのシートを成形した場合の複屈折率（Δｎ）が、５．０×１０−３〜６．０×１０−３の範囲内であるポリオレフィン樹脂組成物を成形する工程を備える透明材料の製造方法であって、前記ポリオレフィン樹脂組成物が、ポリオレフィン樹脂１００質量部に対し、下記一般式（１）で表される透明化剤０．０１〜０．５質量部を配合してなるものであることを特徴とする透明材料の製造方法。
2013168717.tif 000012
（式（１）中、Ｒ１〜Ｒ４は各々独立して、水素原子又は炭素原子数１〜９のアルキル基を表し、Ｒ５は水素原子又はメチル基を表し、ｎは１又は２を表し、ｎが１の場合、Ｍはアルカリ金属を表し、ｎが２の場合、ＭはＡｌ（ＯＨ）を表す）
【請求項８】
前記ポリオレフィン樹脂が、メルトフローレート０．１〜３０ｇ／１０ｍｉｎのエチレン・プロピレンランダムコポリマーである請求項７記載の透明材料の製造方法。
【請求項９】
前記ポリオレフィン樹脂組成物が、さらに脂肪酸金属塩又は充填材を含むものである請求項７又は８記載の透明材料の製造方法。
【請求項１０】
請求項７〜９のうち何れか一項記載の透明材料の製造方法により得られることを特徴とするプラスチックボトル。
【請求項１１】
飲料用容器である請求項１０記載のプラスチックボトル。
【発明の詳細な説明】
【技術分野】
【０００１】
本発明は、透明感が重視される成形品用途に有用な透明化剤組成物、樹脂組成物および成形品に関する。
また、本発明は透明感に優れた透明材料の製造方法および該製造方法により得られるプラスチックボトルに関する。
【背景技術】
【０００２】
ポリオレフィンは成形性、剛性、衛生性や耐衝撃性に優れ、透明化剤の添加により、成形品の霞度が低減して透明性が向上することが知られており、食品容器、飲料容器、保護シート、ラップ等種々の用途に使用されている。【０００３】
一般に、消費者は多くの製品の用途において透明性が高い製品を好む傾向にある。消費者が容器の中身を見ることを望む貯蔵容器である場合、透明であればあるほど商品の訴求力が高まり、貯蔵容器市場において高価格を要求することが可能である。【０００４】
しかしながら、個々の成形品が無色透明であっても、例えばそこに水が充填されると、成形品の背景が歪んでしまい、透明感にかけるといった問題点があった。【０００５】
また、成形品に対して耐熱性、耐候性といった機能を付与するために、抗酸化剤、酸除去剤、スリップ剤、光沢剤、紫外線吸収剤、ヒンダードアミン化合物といった添加剤を配合することが行われているが、これら添加剤の配合によって成形品が着色してしまう場合があり、改善を求められていた。【０００６】
例えば、特許文献１では、成形品の透明性を改善する目的で、１００万部の透明化剤に対して、５０〜１００００部の水不溶性着色剤を添加した組成物を開示している。また、特許文献２では、ポリマー状核剤とプロピレンポリマー及び着色顔料を配合したポリマー組成物が開示されている。【０００７】
一方、ポリオレフィン等のポリマーは、その分子一つ一つがナノサイズの紐状の形態であることが知られている。アモルファスな状態ではポリマー分子は折れ曲がり方向性がないため光にとっても均一な媒体であるが、射出成形などで成形されるとポリマー分子が配向状態になる。配向状態では、配向方向に偏光した直線偏光に対する屈折率（ｎ‖）と、配向方向に直交する方向に偏光した直線偏光に対する屈折率（ｎ⊥）が異なるため複屈折の現象が現れる。特に、飲料容器等のプラスチックボトルに水を充填した場合、この複屈折の現象が顕著になり、プラスチックボトルの透明感を損なう場合があった。【０００８】
また、商品の内容を視認できる材料が求められるプラスチックボトルの場合、個々のプラスチックボトルが透明なものであっても、店頭で陳列されてしまうと透明に見えなくなってしまう問題があった。【０００９】
オレフィン成形品の透明性を改善させる方法としては、種々の方法が検討されており、例えば、特許文献１、２には、結晶核剤を１００ｐｐｍ以下の配合量で、複屈折率（Δｎ）が０．４×１０−３〜２．５×１０−３である表面保護用ポリプロピレン系樹脂フィルムが開示されている。
【先行技術文献】
【特許文献】
【００１０】
【特許文献１】特表２００９−５２６１２３号公報
【特許文献２】特表２００１−５２２９１８号公報
【特許文献３】特開２０１０−１８４９９０号公報
【特許文献４】特開２０１１−７４２０２号公報
【発明の概要】
【発明が解決しようとする課題】
【００１１】
しかしながら、特許文献１においては、酸化防止剤や紫外線吸収剤等の添加剤を配合して成形した場合、成形品に着色が発生し外観を損なう問題があった。また、特許文献２のポリマー組成物をボトル容器に成形した場合の透明感は満足できるものではなく更なる改善が求められていた。【００１２】
さらに、特許文献３、４は、結晶核剤の配合量が充分なものではなく、プラスチックボトルのように厚みを有する成形品では透明な材料を得るのは困難なものであった。【００１３】
したがって、本発明の目的は上記従来技術の問題点を解消し、初期着色性が抑制され、透明感に優れた成形品が得られる透明化剤組成物を提供することにある。また、本発明の他の目的は、透明感に優れた透明材料の製造方法および該製造方法より得られるプラスチックボトルを提供することにある。
【課題を解決するための手段】
【００１４】
本発明者等は、上記課題について鋭意検討を重ねた結果、特定の透明化剤と着色剤を配合することにより上記目的を達成し得ることを見出し、本発明を完成するに至った。【００１５】
即ち、本発明の透明化剤組成物は、下記一般式（１）、
2013168717.tif 000003
（式中、Ｒ１〜Ｒ４は各々独立して、水素原子又は炭素原子数１〜９のアルキル基を表し、Ｒ５は水素原子又はメチル基を表し、ｎは１又は２を表し、ｎが１の場合、Ｍはアルカリ金属を表し、ｎが２の場合、ＭはＡｌ（ＯＨ）を表す）
で表される透明化剤１００質量部に対して、着色剤を１．０〜１０質量部配合してなることを特徴とするものである。【００１６】
また、本発明の透明化剤組成物は、着色剤が青色顔料であることが好ましい。【００１７】
本発明の透明化剤組成物において、脂肪酸金属塩又は充填材を配合したものが好ましく用いられる。【００１８】
本発明の樹脂組成物は、ポリオレフィン樹脂１００質量部に対して、上記透明化剤組成物を０．０４〜１０質量部配合してなることを特徴とするものである。【００１９】
また、本発明の樹脂組成物は、ポリオレフィン樹脂１００質量部に対して、下記一般式（１）で表される透明化剤を０．０４〜１０質量部含有し、さらに着色剤を、該透明化剤１００質量部に対して１．０〜１０質量部含有することを特徴とするものである。
2013168717.tif 000004
（式中、Ｒ１〜Ｒ４は各々独立して、水素原子又は炭素原子数１〜９のアルキル基を表し、Ｒ５は水素原子又はメチル基を表し、ｎは１又は２を表し、ｎが１の場合、Ｍはアルカリ金属を表し、ｎが２の場合、ＭはＡｌ（ＯＨ）を表す）【００２０】
本発明の成形品は、上記樹脂組成物を成形加工して得られるものである。【００２１】
また、本発明者等は、ポリオレフィン樹脂に対して特定の透明化剤を特定の比率で配合したポリオレフィン樹脂組成物によって、成形品の光学的特性を特定の範囲内に制御することにより、上記他の目的を達成し得ることを見出し、本発明を完成するに至った。【００２２】
すなわち、本発明の透明材料の製造方法は、厚みが０．５ｍｍのシートを成形した場合の複屈折率（Δｎ）が、５．０×１０−３〜６．０×１０−３の範囲内であるポリオレフィン樹脂組成物を成形する工程を備える透明材料の製造方法であって、前記ポリオレフィン樹脂組成物が、ポリオレフィン樹脂１００質量部に対し、下記一般式（１）で表される透明化剤０．０１〜０．５質量部を配合してなるものであることを特徴とするものである。
2013168717.tif 000005
（式（１）中、Ｒ１〜Ｒ４は各々独立して、水素原子又は炭素原子数１〜９のアルキル基を表し、Ｒ５は水素原子又はメチル基を表し、ｎは１又は２を表し、ｎが１の場合、Ｍはアルカリ金属を表し、ｎが２の場合、ＭはＡｌ（ＯＨ）を表す）【００２３】
本発明の製造方法においては、前記ポリオレフィン樹脂が、メルトフローレート０．１〜３０ｇ／１０ｍｉｎのエチレン・プロピレンランダムコポリマーであるものが好ましく用いられる。【００２４】
本発明の製造方法においては、前記ポリオレフィン樹脂組成物が、さらに脂肪酸金属塩又は充填材を含有することが好ましい。【００２５】
本発明のプラスチックボトルは、前記透明材料の製造方法で製造されたことを特徴とするものである。【００２６】
本発明のプラスチックボトルは、飲料用容器において好ましく用いられる。
【発明の効果】
【００２７】
本発明によれば、初期着色性が抑制され、透明感に優れた成形品を得ることのできる透明化剤組成物および該透明化剤組成物を含有してなる樹脂組成物を得ることができる。【００２８】
また、本発明の製造方法により、透明感に優れた成形品を得ることができ、プラスチックボトル、特に飲料容器において好適に用いることができる。
【発明を実施するための形態】
【００２９】
［透明化剤組成物］
本発明の透明化剤組成物について、先ず、以下に詳述する。
本発明の透明化剤組成物は、下記一般式（１）、
2013168717.tif 000006
（式中、Ｒ１〜Ｒ４は各々独立して、水素原子又は炭素原子数１〜９のアルキル基を表し、Ｒ５は水素原子又はメチル基を表し、ｎは１又は２を表し、ｎが１の場合、Ｍはアルカリ金属を表し、ｎが２の場合、ＭはＡｌ（ＯＨ）を表す）
で表される透明化剤１００質量部に対して、着色剤を１．０〜１０質量部配合してなるものである。
【００３０】
本発明の透明化剤組成物においては、透明化剤１００質量部に対して、着色剤は１．０〜１０質量部の範囲内に用いられる。１．０質量部より少ないと、成形品が着色したりして外観を損ねる場合があり、１０質量部を超えると着色が強くなり透明感を損ねる場合がある。着色剤の好ましい使用範囲は、透明化剤１００質量部に対して、１．３〜２．０質量部である。
【００３１】
上記一般式（１）中のＲ１、Ｒ２、Ｒ３およびＲ４で表される、炭素原子数１〜９のアルキル基としては、例えば、メチル基、エチル基、プロピル基、イソプロピル基、ブチル基、第二ブチル基、第三ブチル基、イソブチル基、アミル基、イソアミル基、第三アミル基、ヘキシル基、シクロヘキシル基、ヘプチル基、イソヘプチル基、第三ヘプチル基が挙げられるが、これらの中でも特に第三ブチル基であるものが好ましい。
【００３２】
上記一般式（１）中のＭで表されるアルカリ金属とは、リチウム、ナトリウム、カリウム等が挙げられるが、特にリチウムである化合物が好ましく用いられる。
【００３３】
本発明で用いられる透明化剤としては、例えば、下記に示す化合物が挙げられる。ただし、本発明は以下の化合物により制限を受けるものではない。
【００３４】
2013168717.tif 000007
【００３５】
上記着色剤としては、公知化合物を特に制限なく使用できるが、青色系着色剤が好ましく用いられる。青色系の着色剤としては、群青、紺青、コバルトブルー、セルリアンブルー、無機系の合成ウルトラマリン、プルシアンブルー等の無機系材料、フタロシアニンブルーなどのフタロシアニン系顔料、インダンスレンブル−、アルカリブルーレーキ等の有機系材料などが挙げられる。
【００３６】
本発明の透明化剤組成物においては、着色剤の分散性を向上させるため、金属石けん、ポリエチレンワックス等の分散剤を使用することができる。金属石けんとしては、例えば、パルミチン酸マグネシウム、オレイン酸カルシウム、オレイン酸銅、ステアリン酸リチウム、ステアリン酸マグネシウム、ステアリン酸亜鉛、ステアリン酸カルシウムなどが挙げられる。また、ポリエチレンワックスとしては、一般重合型、分解型、変性型などの各種ポリエチレンワックスを用いることができる。着色剤の分散剤の好ましい使用範囲は、着色剤１００質量部に対して、１５〜９００質量部である。
【００３７】
また、上記着色剤は、無定型シリカ、低融点ガラス、マグネシウム、カルシウム、亜鉛、アルミニウム、チタン、ジルコニウム、スズ、鉄、希土類元素のランタン、プラセオジム及びネオジムの水酸化物、酸化物、炭酸塩、リン酸塩、並びに珪酸塩等で被覆されたものも用いることができる。
【００３８】
また、従来のプラスチックの着色に一般的に使用されている顔料、例えば酸化亜鉛，酸化チタン等の無機顔料、キナクリドン系顔料、ジオキサジン系顔料等の有機顔料を用いることにより本発明の樹脂組成物の成形品に対して、所望の色相に調整することができる。
【００３９】
本発明の透明化剤組成物においては、脂肪酸金属塩、特に脂肪酸リチウム塩、脂肪酸マグネシウム塩、脂肪酸カルシウム塩、脂肪酸ナトリウム塩を併用すると、本発明の効果が顕著に得られるので好ましく用いられる。これらの脂肪酸金属塩が、透明化剤の分散剤として添加される場合は、透明化剤１００質量部に対して、１〜１００質量部が好ましい使用量の範囲である。
【００４０】
また、本発明の透明化剤組成物は充填剤を含むことが好ましい。充填材を併用すると成形品の物性を改善することができる。充填材は公知の化合物を制限なく使用することができるが、例えば、タルク、マイカ、炭酸カルシウム、酸化カルシウム、水酸化カルシウム、炭酸マグネシウム、水酸化マグネシウム、酸化マグネシウム、硫酸マグネシウム、水酸化アルミニウム、硫酸バリウム、ガラス粉末、ガラス繊維、クレー、ドロマイト、マイカ、シリカ、アルミナ、チタン酸カリウムウィスカー、ワラステナイト、繊維状マグネシウムオキシサルフェート等が好ましい。これらの充填剤において、平均粒径（球状乃至平板状のもの）又は平均繊維径（針状乃至繊維状）のものが５μｍ以下のものが好ましい。
【００４１】
次に、本発明の樹脂組成物について、以下に詳述する。
本発明の樹脂組成物に用いられるポリオレフィン樹脂としては、例えば、低密度ポリエチレン、直鎖状低密度ポリエチレン、高密度ポリエチレン、アイソタクチックポリプロピレン、シンジオタクチックポリプロピレン、ヘミアイソタクチックポリプロピレン、シクロオレフィンポリマー、ステレオブロックポリプロピレン、ポリ−３−メチル−１−ブテン、ポリ−３−メチル−１−ペンテン、ポリ−４−メチル−１−ペンテン等のα−オレフィン重合体、エチレン／プロピレンブロックまたはランダム共重合体等のα−オレフィン共重合体等が挙げられる。
【００４２】
かかるポリオレフィン樹脂は、ポリプロピレン、エチレン／プロピレンブロック又はランダム共重合体、エチレン以外のα−オレフィン／プロピレンブロックまたはランダム共重合体等のプロピレン系重合体と他のα−オレフィン重合体との混合物も用いることができる。
【００４３】
本発明の樹脂組成物は、本発明の効果を損なわない範囲であれば、必要に応じてさらに従来公知の他の添加剤を含んでいてもよい。
【００４４】
他の添加剤としては、例えば、フェノール系酸化防止剤、リン系酸化防止剤、チオエーテル系酸化防止剤、紫外線吸収剤、重金属不活性化剤、難燃剤、金属石鹸、ハイドロタルサイト、充填剤、滑剤、帯電防止剤、顔料、染料、可塑剤等が挙げられる。
【００４５】
上記フェノール系酸化防止剤としては、例えば、２，６−ジ−ｔ−ブチル−４−エチルフェノール、２−ｔ−ブチル−４，６−ジメチルフェノール、スチレン化フェノール、２，２’−メチレンビス（４−エチル−６−ｔ−ブチルフェノール）、２，２’−チオビス−（６−ｔ−ブチル−４−メチルフェノール）、２，２’−チオジエチレンビス［３−（３，５−ジ−ｔ−ブチル−４−ヒドロキシフェニル）プロピオネート］、２−メチル−４，６−ビス（オクチルスルファニルメチル）フェノール、２，２’−イソブチリデンビス（４，６−ジメチルフェノール）、イソオクチル−３−（３，５−ジ−ｔ−ブチル−４−ヒドロキシフェニル）プロピオネート、Ｎ，Ｎ’−ヘキサン−１，６−ジイルビス［３−（３，５−ジ−ｔ−ブチル−４−ヒドロキシフェニル）プロピオンアミド、２，２’−オキサミド−ビス［エチル−３−（３，５−ジ−ｔ−ブチル−４−ヒドロキシフェニル）プロピオネート］、２−エチルヘキシル−３−（３’，５’−ジ−ｔ−ブチル−４’−ヒドロキシフェニル）プロピオネート、２，２’−エチレンビス（４，６−ジ−ｔ−ブチルフェノール）、３，５−ビス（１，１−ジメチルエチル）−４−ヒドロキシ−ベンゼンプロパン酸及びＣ１３−１５アルキルのエステル、２，５−ジ−ｔ−アミルヒドロキノン、ヒンダードフェノールの重合物（アデカパルマロマール社製商品名ＡＯ．ＯＨ９９８）、２，２’−メチレンビス［６−（１−メチルシクロヘキシル）−ｐ−クレゾール］、２−ｔ−ブチル−６−（３−ｔ−ブチル−２−ヒドロキシ−５−メチルベンジル）−４−メチルフェニルアクリレート、２−［１−（２−ヒドロキシ−３，５−ジ−ｔ−ペンチルフェニル）エチル］−４，６−ジ−ｔ−ペンチルフェニルアクリレート、６−［３−（３−ｔ−ブチル−４−ヒドロキシ−５−メチル）プロポキシ］−２，４，８，１０−テトラ−ｔ−ブチルベンズ［ｄ，ｆ］［１，３，２］−ジオキサホスフォビン、ヘキサメチレンビス［３−（３，５−ジ−ｔ−ブチル−４−ヒドロキシフェニル）プロピオネート、ビス［モノエチル（３，５−ジ−ｔ−ブチル−４−ヒドロキシベンジル）ホスホネートカルシウム塩、５，７−ビス（１，１−ジメチルエチル）−３−ヒドロキシ−２（３Ｈ）−ベンゾフラノン、とｏ−キシレンとの反応生成物、２，６−ジ−ｔ−ブチル−４−（４，６−ビス（オクチルチオ）−１，３，５−トリアジン−２−イルアミノ）フェノール、ＤＬ−ａ−トコフェノール（ビタミンＥ）、２，６−ビス（α−メチルベンジル）−４−メチルフェノール、ビス［３，３−ビス−（４’−ヒドロキシ−３’−ｔ−ブチル−フェニル）ブタン酸］グリコールエステル、２，６−ジ−ｔ−ブチル−ｐ−クレゾール、２，６−ジフェニル−４−オクタデシロキシフェノール、ステアリル（３，５−ジ−ｔ−ブチル−４−ヒドロキシフェニル）プロピオネート、ジステアリル（３，５−ジ−ｔ−ブチル−４−ヒドロキシベンジル）ホスホネート、トリデシル−３，５−ジ−ｔ−ブチル−４−ヒドロキシベンジルチオアセテート、チオジエチレンビス［（３，５−ジ−ｔ−ブチル−４−ヒドロキシフェニル）プロピオネート］、４，４’−チオビス（６−ｔ−ブチル−ｍ−クレゾール）、２−オク���ルチオ−４，６−ジ（３，５−ジ−ｔ−ブチル−４−ヒドロキシフェノキシ）−ｓ−トリアジン、２，２’−メチレンビス（４−メチル−６−ｔ−ブチルフェノール）、ビス［３，３−ビス（４−ヒドロキシ−３−ｔ−ブチルフェニル）ブチリックアシッド］グリコールエステル、４，４’−ブチリデンビス（２，６−ジ−ｔ−ブチルフェノール）、４，４’−ブチリデンビス（６−ｔ−ブチル−３−メチルフェノール）、２，２’−エチリデンビス（４，６−ジ−ｔ−ブチルフェノール）、１，１，３−トリス（２−メチル−４−ヒドロキシ−５−ｔ−ブチルフェニル）ブタン、ビス［２−ｔ−ブチル−４−メチル−６−（２−ヒドロキシ−３−ｔ−ブチル−５−メチルベンジル）フェニル］テレフタレート、１，３，５−トリス（２，６−ジメチル−３−ヒドロキシ−４−ｔ−ブチルベンジル）イソシアヌレート、１，３，５−トリス（３，５−ジ−ｔ−ブチル−４−ヒドロキシベンジル）イソシアヌレート、１，３，５−トリス（３，５−ジ−ｔ−ブチル−４−ヒドロキシベンジル）−２，４，６−トリメチルベンゼン、１，３，５−トリス［（３，５−ジ−ｔ−ブチル−４−ヒドロキシフェニル）プロピオニルオキシエチル］イソシアヌレート、テトラキス［メチレン−３−（３’，５’−ジ−ｔ−ブチル−４’−ヒドロキシフェニル）プロピオネート］メタン、２−ｔ−ブチル−４−メチル−６−（２−アクロイルオキシ−３−ｔ−ブチル−５−メチルベンジル）フェノール、３，９−ビス［２−（３−ｔ−ブチル−４−ヒドロキシ−５−メチルヒドロシンナモイルオキシ）−１，１−ジメチルエチル］−２，４，８，１０−テトラオキサスピロ［５．５］ウンデカン、トリエチレングリコールビス［β−（３−ｔ−ブチル−４−ヒドロキシ−５−メチルフェニル）プロピオネート］、ステアリル−３−（３，５−ジ第三ブチル−４−ヒドロキシフェニル）プロピオン酸アミド、パルミチル−３−（３，５−ジ第三ブチル−４−ヒドロキシフェニル）プロピオン酸アミド、ミリスチル−３−（３，５−ジ第三ブチル−４−ヒドロキシフェニル）プロピオン酸アミド、ラウリル−３−（３，５−ジ第三ブチル−４−ヒドロキシフェニル）プロピオン酸アミドなどの３−（３，５−ジアルキル−４−ヒドロキシフェニル）プロピオン酸誘導体等が挙げられる。
【００４６】
上記リン系酸化防止剤としては、例えば、トリフェニルホスファイト、ジイソオクチルホスファイト、ヘプタキストリホスファイト、トリイソデシルホスファイト、ジフェニルイソオクチルホスファイト、ジイソオクチルフェニルホスファイト、ジフェニルトリデシルホスファイト、トリイソオクチルホスファイト、トリラウリルホスファイト、ジフェニルホスファイト、トリス（ジプロピレングリコール）ホスファイト、ジイソデシルペンタエリスリトールジホスファイト、ジオレイルヒドロゲンホスファイト、トリラウリルトリチオホスファイト、ビス（トリデシル）ホスファイト、トリス（イソデシル）ホスファイト、トリス（トリデシル）ホスファイト、ジフェニルデシルホスファイト、ジノニルフェニルビス（ノニルフェニル）ホスファイト、ポリ（ジプロピレングリコール）フェニルホスファイト、テトラフェニルジプロピルグリコールジホスファイト、トリスノニルフェニルホスファイト、トリス（２，４−ジ−ｔ−ブチルフェニル）ホスファイト、トリス（２，４−ジ−ｔ−ブチル−５−メチルフェニル）ホスファイト、トリス〔２−ｔ−ブチル−４−（３−ｔ−ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジステアリルペンタエリスリトールジホスファイト、ジステアリルペンタエリスリトールとステアリン酸カルシウム塩との混合物、アルキル（Ｃ１０）ビスフェノールＡホスファイト、ジ（トリデシル）ペンタエリスリトールジホスファイト、ジ（ノニルフェニル）ペンタエリスリトールジホスファイト、ビス（２，４−ジ−ｔ−ブチルフェニル）ペンタエリスリトールジホスファイト、ビス（２，６−ジ−ｔ−ブチル−４−メチルフェニル）ペンタエリスリトールジホスファイト、ビス（２，４，６−トリ−ｔ−ブチルフェニル）ペンタエリスリトールジホスファイト、ビス（２，４−ジクミルフェニル）ペンタエリスリトールジホスファイト、テトラフェニル−テトラ（トリデシル）ペンタエリスリトールテトラホスファイト、ビス（２，４−ジ−ｔ−ブチル−６−メチルフェニル）エチルホスファイト、テトラ（トリデシル）イソプロピリデンジフェノールジホスファイト、テトラ（トリデシル）−４，４’−ｎ−ブチリデンビス（２−ｔ−ブチル−５−メチルフェノール）ジホスファイト、ヘキサ（トリデシル）−１，１，３−トリス（２−メチル−４−ヒドロキシ−５−ｔ−ブチルフェニル）ブタントリホスファイト、テトラキス（２，４−ジ−ｔ−ブチルフェニル）ビフェニレンジホスホナイト、９，１０−ジハイドロ−９−オキサ−１０−ホスファフェナンスレン−１０−オキサイド、（１−メチル−１―プロパニル−３−イリデン）トリス（２−１，１−ジメチルエチル）−５−メチル−４，１−フェニレン）ヘキサトリデシルホスファイト、２，２’−メチレンビス（４，６−ｔ−ブチルフェニル）−２−エチルヘキシルホスファイト、２，２’−メチレンビス（４，６−ジ−ｔ−ブチルフェニル）−オクタデシルホスファイト、２，２’−エチリデンビス（４，６−ジ−ｔ−ブチルフェニル）フルオロホスファイト、４，４’−ブチリデンビス（３−メチル−６−ｔ−ブチルフェニルジトリデシル）ホスファイト、トリス（２−〔（２，４，８，１０−テトラキス−ｔ−ブチルジベンゾ〔ｄ，ｆ〕〔１，３，２〕ジオキサホスフェピン−６−イル）オキシ〕エチル）アミン、３，９−ビス（４−ノニルフェノキシ）−２，４，８，１０−テトラオキサ−３，９−ジホスフェススピロ［５，５］ウンデカン、２，４，６−トリ−ｔ−ブチルフェニル−２−ブチル−２エチル−１，３−プロパンジオールホスファイト、ポリ４，４’−イソプロピリデンジフェノールＣ１２−１５アルコールホスファイト、２−エチル−２−ブチルプロピレングリコールと２，４，６−トリ−ｔ−ブチルフェノールのホスファイト等が挙げられる。
【００４７】
上記チオエーテル系酸化防止剤としては、例えば、テトラキス［メチレン−３−（ラウリルチオ）プロピオネート］メタン、ビス（メチル−４−［３−ｎ−アルキル（Ｃ１２／Ｃ１４）チオプロピオニルオキシ］５−ｔ−ブチルフェニル）スルファイド、ジトリデシル−３，３’−チオジプロピオネート、ジラウリル−３，３’−チオジプロピオネート、ジミリスチル−３，３’−チオジプロピオネート、ジステアリル−３，３‘−チオジプロピオネート、ラウリル／ステアリルチオジプロピオネート、４，４’−チオビス（６−ｔ−ブチル−ｍ−クレゾール）、２，２’−チオビス（６−ｔ−ブチル−ｐ−クレゾール）、ジステアリル−ジサルファイドが挙げられる。
【００４８】
上記紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類；２−（２−ヒドロキシ−５−メチルフェニル）ベンゾトリアゾール、２−（２−ヒドロキシ−５−第三オクチルフェニル）ベンゾトリアゾール、２−（２−ヒドロキシ−３，５−ジ第三ブチルフェニル）−５−クロロベンゾトリアゾール、２−（２−ヒドロキシ−３−第三ブチル−５−メチルフェニル）−５−クロロベンゾトリアゾール、２−（２−ヒドロキシ−３，５−ジクミルフェニル）ベンゾトリアゾール、２，２’−メチレンビス（４−第三オクチル−６−ベンゾトリアゾリルフェノール）、２−（２−ヒドロキシ−３−第三ブチル−５−カルボキシフェニル）ベンゾトリアゾールのポリエチレングリコールエステル、２−〔２−ヒドロキシ−３−（２−アクリロイルオキシエチル）−５−メチルフェニル〕ベンゾトリアゾール、２−〔２−ヒドロキシ−３−（２−メタクリロイルオキシエチル）−５−第三ブチルフェニル〕ベンゾトリアゾール、２−〔２−ヒドロキシ−３−（２−メタクリロイルオキシエチル）−５−第三オクチルフェニル〕ベンゾトリアゾール、２−〔２−ヒドロキシ−３−（２−メタクリロイルオキシエチル）−５−第三ブチルフェニル〕−５−クロロベンゾトリアゾール、２−〔２−ヒドロキシ−５−（２−メタクリロイルオキシエチル）フェニル〕ベンゾトリアゾール、２−〔２−ヒドロキシ−３−第三ブチル−５−（２−メタクリロイルオキシエチル）フェニル〕ベンゾトリアゾール、２−〔２−ヒドロキシ−３−第三アミル−５−（２−メタクリロイルオキシエチル）フェニル〕ベンゾトリアゾール、２−〔２−ヒドロキシ−３−第三ブチル−５−（３−メタクリロイルオキシプロピル）フェニル〕−５−クロロベンゾトリアゾール、２−〔２−ヒドロキシ−４−（２−メタクリロイルオキシメチル）フェニル〕ベンゾトリアゾール、２−〔２−ヒドロキシ−４−（３−メタクリロイルオキシ−２−ヒドロキシプロピル）フェニル〕ベンゾトリアゾール、２−〔２−ヒドロキシ−４−（３−メタクリロイルオキシプロピル）フェニル〕ベンゾトリアゾール等の２−（２−ヒドロキシフェニル）ベンゾトリアゾール類；２−（２−ヒドロキシ−４−メトキシフェニル）−４，６−ジフェニル−１，３，５−トリアジン、２−（２−ヒドロキシ−４−ヘキシロキシフェニル）−４，６−ジフェニル−１，３，５−トリアジン、２−（２−ヒドロキシ−４−オクトキシフェニル）−４，６−ビス（２，４−ジメチルフェニル）−１，３，５−トリアジン、２−〔２−ヒドロキシ−４−（３−Ｃ１２〜１３混合アルコキシ−２−ヒドロキシプロポキシ）フェニル〕−４，６−ビス（２，４−ジメチルフェニル）−１，３，５−トリアジン、２−〔２−ヒドロキシ−４−（２−アクリロイルオキシエトキシ）フェニル〕−４，６−ビス（４−メチルフェニル）−１，３，５−トリアジン、２−（２，４−ジヒドロキシ−３−アリルフェニル）−４，６−ビス（２，４−ジメチルフェニル）−１，３，５−トリアジン、２，４，６−トリス（２−ヒドロキシ−３−メチル−４−ヘキシロキシフェニル）−１，３，５−トリアジン等の２−（２−ヒドロキシフェニル）−４，６−ジアリール−１，３，５−トリアジン類；フェニルサリシレート、レゾルシノールモノベンゾエート、２，４−ジ第三ブチルフェニル−３，５−ジ第三ブチル−４−ヒドロキシベンゾエート、オクチル（３，５−ジ第三ブチル−４−ヒドロキシ）ベンゾエート、ドデシル（３，５−ジ第三ブチル−４−ヒドロキシ）ベンゾエート、テトラデシル（３，５−ジ第三ブチル−４−ヒドロキシ）ベンゾエート、ヘキサデシル（３，５−ジ第三ブチル−４−ヒドロキシ）ベンゾエート、オクタデシル（３，５−ジ第三ブチル−４−ヒドロキシ）ベンゾエート、ベヘニル（３，５−ジ第三ブチル−４−ヒドロキシ）ベンゾエート等のベンゾエート類；２−エチル−２’−エトキシオキザニリド、２−エトキシ−４’−ドデシルオキザニリド等の置換オキザニリド類；エチル−α−シアノ−β，β−ジフェニルアクリレート、メチル−２−シアノ−３−メチル−３−（ｐ−メトキシフェニル）アクリレート等のシアノアクリレート類；各種の金属塩、又は金属キレート、特にニッケル、クロムの塩、又はキレート類等が挙げられる。
【００４９】
上記難燃剤としては、例えば、トリフェニルホスフェート、トリクレジルホスフェート、トリキシレニルホスフェート、クレジルジフェニルホスフェート、クレジル−２，６−キシレニルホスフェート及びレゾルシノールビス（ジフェニルホスフェート）等の芳香族リン酸エステル、フェニルホスホン酸ジビニル、フェニルホスホン酸ジアリル及びフェニルホスホン酸（１−ブテニル）等のホスホン酸エステル、ジフェニルホスフィン酸フェニル、ジフェニルホスフィン酸メチル、９，１０−ジヒドロ−９−オキサ−１０−ホスファフェナントレン−１０−オキシド誘導体等のホスフィン酸エステル、ビス（２−アリルフェノキシ）ホスファゼン、ジクレジルホスファゼン等のホスファゼン化合物、リン酸メラミン、ピロリン酸メラミン、ポリリン酸メラミン、ポリリン酸メラム、ポリリン酸アンモニウム、リン含有ビニルベンジル化合物及び赤リン等のリン系難燃剤、水酸化マグネシウム、水酸化アルミニウム等の金属水酸化物、臭素化ビスフェノールＡ型エポキシ樹脂、臭素化フェノールノボラック型エポキシ樹脂、ヘキサブロモベンゼン、ペンタブロモトルエン、エチレンビス（ペンタブロモフェニル）、エチレンビステトラブロモフタルイミド、１，２−ジブロモ−４−（１，２−ジブロモエチル）シクロヘキサン、テトラブロモシクロオクタン、ヘキサブロモシクロドデカン、ビス（トリブロモフェノキシ）エタン、臭素化ポリフェニレンエーテル、臭素化ポリスチレン及び２，４，６−トリス（トリブロモフェノキシ）−１，３，５−トリアジン、トリブロモフェニルマレイミド、トリブロモフェニルアクリレート、トリブロモフェニルメタクリレート、テトラブロモビスフェノールＡ型ジメタクリレート、ペンタブロモベンジルアクリレート、及び、臭素化スチレン等の臭素系難燃剤等が挙げられる。
【００５０】
上記充填剤は、上記に挙げたものと同じものが挙げられる。
【００５１】
上記滑剤は、成形体表面に滑性を付与し傷つき防止効果を高める目的で加えられる。滑剤としては、例えば、オレイン酸アミド、エルカ酸アミド等の不飽和脂肪酸アミド；ベヘン酸アミド、ステアリン酸アミド等の飽和脂肪酸アミド等が挙げられる。これらは１種を単独で用いてもよく、２種以上を併用して用いてもよい。
【００５２】
上記帯電防止剤は、成形品の帯電性の低減化や、帯電による埃の付着防止の目的で加えられる。帯電防止剤としては、カチオン系、アニオン系、非イオン系等が挙げられる。好ましい例としては、ポリオキシエチレンアルキルアミンやポリオキシエチレンアルキルアミドが挙げられる。これらは１種を単独で用いてもよく、２種以上を併用して用いてもよい。
【００５３】
本発明で使用される添加剤の好ましい使用量の範囲は、効果が発現される量から添加効果の向上が見られなくなる範囲である。ポリオレフィン樹脂１００質量部に対する各添加剤の使用量は、可塑剤が０．１〜２０質量部、充填剤が１〜５０質量部、表面処理剤が０．００１〜１質量部、フェノール系酸化防止剤が０．００１〜１０質量部、リン系酸化防止剤が０．００１〜１０質量部、チオエーテル系酸化防止剤が０．００１〜１０質量部、紫外線吸収剤が０．００１〜５質量部、ヒンダードアミン化合物が０．０１〜１質量部、難燃剤が１〜５０質量部、滑剤が０．０３〜２質量部、帯電防止剤が０．０３〜２質量部であることが好ましい。
【００５４】
本発明の樹脂組成物は、押出成形、射出成形、中空成形、ブロー成形、圧縮成形等の公知の成形方法で成形することができ、食品用容器、化粧品・衣料用容器、食品用ボトル、飲料用ボトル、食用油ボトル、調味料ボトル等のボトル、食品用包装材、ラッピング材、輸送用包装材等の包装材料、シート・フィルム、繊維、日用雑貨、玩具等の成形品を容易に得ることができる。また、ガラス繊維、カーボン繊維等を配合して繊維強化プラスチックとしてもよい。
【００５５】
［透明材料の製造方法］
本発明の透明材料の製造方法は、上記一般式（１）で表される透明化剤を、ポリオレフィン樹脂１００質量部に対して０．０１〜０．５質量部配合してなるポリオレフィン樹脂組成物を成形する工程を備え、用いるポリオレフィン樹脂組成物において、厚みが０．５ｍｍのシートを成形した場合の複屈折率（Δｎ）が５．０×１０−３〜６．０×１０−３の範囲であることを特徴とするものである。複屈折率（Δｎ）は、成形品の配向方向に偏光した直線偏光に対する屈折率Ｎｘと、配向方向に直交する方向に偏光した直線偏光に対する屈折率Ｎｙとした場合に、
Δｎ＝｜Ｎｘ―Ｎｙ｜
で表わされる。
【００５６】
ポリオレフィン樹脂組成物の成形方法は特に限定されず公知の方法により成形することができる。例えば、押出成形、射出成形、中空成形、ブロー成形、圧縮成形等により成形することができる。また、透明材料の形状としては、ボトル、シート、フィルム、包装材等を挙げることができる。
【００５７】
上記一般式（１）で表される透明化剤の好ましいものおよび具体例は前記透明化剤組成物の実施形態で挙げたものと同じであり、ポリオレフィン樹脂組成物に用いられるポリオレフィン樹脂の具体例も前記のものと同じものを挙げることができる。
【００５８】
本発明においては、上記ポリオレフィン樹脂組成物が、さらに、脂肪酸金属塩、特に脂肪酸リチウム塩、脂肪酸マグネシウム塩、脂肪酸カルシウム塩、脂肪酸ナトリウム塩等を含有すると、本発明の効果が顕著に得られるので好ましい。これらの脂肪酸金属塩が、透明化剤の分散剤として添加される場合は、透明化剤１００質量部に対して、１〜１００質量部が好ましい使用量の範囲である。
【００５９】
また、本発明においては、前記ポリオレフィン樹脂組成物が、さらに、充填材を含有すると成形品の物性を改善することが出来るので好ましい。充填材は公知の化合物を制限無く使用することができるが、例えば、タルク、マイカ、炭酸カルシウム、酸化カルシウム、水酸化カルシウム、炭酸マグネシウム、水酸化マグネシウム、酸化マグネシウム、硫酸マグネシウム、水酸化アルミニウム、硫酸バリウム、ガラス粉末、ガラス繊維、クレー、ドロマイト、マイカ、シリカ、アルミナ、チタン酸カリウムウィスカー、ワラステナイト、繊維状マグネシウムオキシサルフェート等が好ましい。これらの充填剤において、平均粒径（球状乃至平板状のもの）又は平均繊維径（針状乃至繊維状）のものが５μｍ以下のものが好ましい。
【００６０】
本発明においては、本発明の効果を損なわない範囲であれば、必要に応じてさらに従来公知の他の添加剤をポリオレフィン樹脂組成物に加えてもよい。かかる他の添加剤としては前記透明化剤組成物の実施形態で挙げたものと同じものを挙げることができる。
【００６１】
着色剤は、成形品の色相を調整するために使用される。着色剤は、公知化合物において特に制限なく使用できるが、青色系着色剤は、透明感が向上するので好ましく用いられる。青色系の着色剤としては、群青、紺青、コバルトブルー、セルリアンブルー、無機系の合成ウルトラマリン、プルシアンブルー等の無機系材料、フタロシアニンブルーなどのフタロシアニン系顔料、インダンスレンブル−、アルカリブルーレーキ等の有機系材料などを使用できる。
【００６２】
上記着色剤は、本発明の透明化剤組成物においては、着色剤の分散性を向上させるため、金属石けん、ポリエチレンワックス等の分散剤を使用することができる。金属石けんとしては、例えば、パルミチン酸マグネシウム、オレイン酸カルシウム、オレイン酸銅、ステアリン酸リチウム、ステアリン酸マグネシウム、ステアリン酸亜鉛、ステアリン酸カルシウムなどが挙げられる。また、ポリエチレンワックスとしては、一般重合型、分解型、変性型などの各種ポリエチレンワックスを用いてもよい。
【００６３】
また、上記着色剤は、無定型シリカ、低融点ガラス、マグネシウム、カルシウム、亜鉛、アルミニウム、チタン、ジルコニウム、スズ、鉄、希土類元素のランタン、プラセオジム及びネオジムの水酸化物、酸化物、炭酸塩、リン酸塩、並びに珪酸塩等で被覆されたものも用いてもよい。
【００６４】
また、従来のプラスチックの着色に一般的に使用されている顔料、例えば酸化亜鉛，酸化チタン等の無機顔料、キナクリドン系顔料、ジオキサジン系顔料等の有機顔料を用いることにより本発明の樹脂組成物の成形品に対して、所望の色相に調整してもよい。
【００６５】
上記各添加剤の好ましい使用量の範囲は、効果が発現される量から添加効果の向上が見られなくなる範囲である。ポリオレフィン１００質量部に対する各添加剤の使用量は、可塑剤が０．１〜２０質量部、充填剤が１〜５０質量部、表面処理剤が０．００１〜１質量部、フェノール系酸化防止剤が０．００１〜１０質量部、リン系酸化防止剤が０．００１〜１０質量部、チオエーテル系酸化防止剤が０．００１〜１０質量部、紫外線吸収剤が０．００１〜５質量部、ヒンダードアミン化合物が０．０１〜１質量部、難燃剤が１〜５０質量部、滑剤が０．０３〜２質量部、帯電防止剤が、０．０３〜２質量部であることが好ましい。尚、上記に示した使用量とは、透明材料中の各添加剤の最終的な使用量を示すものである。
【００６６】
上記ポリオレフィン樹脂組成物は、押出成形、射出成形、中空成形、ブロー成形、圧縮成形等の公知の成形方法で成形することができ、食品用容器、化粧品・衣料用容器、食品用ボトル、飲料用ボトル、食用油ボトル、調味料ボトル等のボトル、食品用包装材、ラッピング材、輸送用包装材等の包装材料、シート・フィルム、繊維、日用雑貨、玩具等の成形品を容易に得ることができる。また、本発明の効果を損なわない範囲内において、ガラス繊維、カーボン繊維等を配合して繊維強化プラスチックとしてもよい。
【実施例】
【００６７】
以下、本発明を実施例、比較例によりさらに詳細に説明する。ただし、本発明は以下の実施例、比較例により制限されるものではい。【００６８】
（実施例１−１〜５、比較例１−１、２）
メルトフローレート８ｇ／１０ｍｉｎのエチレン／プロピレンランダム共重合体１００質量部に対し、フェノール系抗酸化剤；テトラキス［メチレン−３−（３’，５’−ジ第三ブチル−４’−ヒドロキシフェニル）プロピオネート］メタン０．１質量部、リン系抗酸化剤：トリス（２，４−ジ第三ブチルフェニル）ホスファイト０．１質量部、ステアリン酸カルシウム０．０５質量部、青色顔料：群青（無機顔料）表１記載の量、及び下記の表１記載の透明化剤組成物をヘンシェルミキサー（ＦＭ２００；三井鉱山（株）製）で１０００ｒｐｍ、１分間混合し、二軸押出機（ＰＣＭ−３０；株式会社池貝製）で、２４０℃、１６０ｒｐｍのスクリュー速度の加工条件で押出加工してペレットを製造した。
得られたペレットについて、２００℃の成形温度で厚みが０．５ｍｍのボトル形状に成形した。ボトル形状の成形品において下記の評価を実施した。【００６９】
（１）ＨＡＺＥ
ボトル形状の成形品から切り出したものを試験片とし、ヘイズ・ガード２〔株式会社東洋精機製作所製〕にて、試験片の霞度（Ｈａｚｅ）を求めた。【００７０】
（２）黄色度（Ｙ．Ｉ．）
ボトル形状の成形品から切り出したものを試験片とし、分光測色計（ＳＣ−Ｔ；スガ試験機株式会社製）により試験片の黄色度を測定した。【００７１】
（３）透明感
ボトル形状の成形品を水で充填した場合において、ボトル形状の成形品の背後から１０ｃｍ離れた場所に置いた文字の視認性について評価した。
文字が読み取れない場合は、×、文字は読み取れるが、文字の輪郭がにじむ場合は、△、文字も輪郭も明確に視認できる場合は、○として評価した。【００７２】
【表１】
2013168717.tif 000008
１）比較化合物１：Ｍｉｌｌｉｋｅｎ社製透明化剤（商品名：Ｍｉｌｌａｄ  ＮＸ−８０００）【００７３】
比較例１−１より、一般式（１）で表される透明化剤を用いなかった場合、透明感に優れる成形品は得られなかった。又、比較例１−２より、一般式（１）で表される透明化剤を用いても、着色剤を使用しなかった場合は、着色が大きく、成形品外観に影響することが確認できた。
これらに対し、一般式（１）で表される透明化剤および着色剤をともに用いた実施例１−１〜５は、比較例１−１よりも透明化剤の配合量が少ないにも関わらず、透明感に優れ、着色の少ない成形品を得られることが確認できた。【００７４】
（実施例２−１〜３、比較例２−１、２）
メルトフローレート８ｇ／１０ｍｉｎのエチレン／プロピレンランダム共重合体１００質量部に対し、フェノール系抗酸化剤；テトラキス［メチレン−３−（３’，５’−ジ第三ブチル−４’−ヒドロキシフェニル）プロピオネート］メタン０．１質量部、リン系抗酸化剤：トリス（２，４−ジ第三ブチルフェニル）ホスファイト０．１質量部、ステアリン酸カルシウム０．０５質量部、及び下記の表２記載の透明化剤組成物をヘンシェルミキサー（ＦＭ２００；三井鉱山（株）製）で１０００ｒｐｍ、１分間混合し、二軸押出機（ＰＣＭ−３０；株式会社池貝製）で、２４０℃、１６０ｒｐｍのスクリュー速度の加工条件で押出加工してペレットを製造した。
得られたペレットについて、２００℃の成形温度で厚みが０．５ｍｍのプラスチックボトルに成形した。得られたプラスチックボトルについて、下記の評価を実施した。【００７５】
（１）複屈折率（Δｎ）
得られたプラスチックボトルからシート状断片を切り出して、リタデーション測定装置（大塚電子株式会社製ＲＥＴＳ−１００）を用いて屈折率を測定し、下記式により複屈折率（Δｎ）を算出した。なお、式中、Ｎｘは、シートの配向方向に偏光した直線偏光に対する屈折率、Ｎｙは、配向方向に直交する方向に偏光した直線偏光に対する屈折率を表す。
Δｎ＝｜Ｎｘ―Ｎｙ｜【００７６】
（２）霞度（ＨＡＺＥ）
前記と同様にして、試験片の霞度（Ｈａｚｅ）を求めた。【００７７】
（３）視認性
ボトル形状の成形品を水で充填した場合において、ボトル形状の成形品の背後から１０ｃｍ離れた場所に置いた場合において、水で充填されたプラスチックボトルを介して文字の視認性を評価した。
文字が読み取れない場合は、×、文字は読み取れるが、文字の輪郭がにじむ場合は、△、文字も輪郭も明確に視認できる場合は、○として評価した。【００７８】
【表２】
2013168717.tif 000009
１）コントロール：透明化剤未配合
２）比較化合物１：１，３：２，４−ビス−ｏ−（３，４−ジメチルベンジリデン）−Ｄ−ソルビトール【００７９】
比較例２−１および２より、式（１）で表される透明化剤を使用しない場合、透明性及び文字の視認性が満足できるプラスチックボトルが得られないことが確認できた。これに対し、一般式（１）で表される透明化剤を含み、複屈折率が所定の範囲内にある実施例２−１〜３のプラスチックボトルは、比較例２−２の透明化剤よりも透明化剤の添加量が少ないにも関わらず、透明感に優れたものであった。
【国際調査報告】
2013168717.tif 000014
2013168717.tif 000015
2013168717.tif 000016
2013168717.tif 000017
2013168717.tif 000018
2013168717.tif 000019